(57)【要約】【課題】表面化粧材として装飾材と磁性体を積層すると、磁性壁面材に、意匠性の材料を化粧表装材とで積層した壁装材に、マグネットが簡単に強力に吸着できる化粧材に関するものである。【解決手段】壁面に簡単に張り付けされた装飾性表装材にマグネット体を吸着させることができる、当該化粧材面の裏面にスチール箔を接着剤によって貼着して、さらに当該装飾材を貼着した積層体を形成してなる磁性壁装材であって、前記化粧材の表面に強力な磁気吸着力を発揮させるスチール箔の強磁性体を化粧薄板で積層されて、マグネットの磁力基体を強力な吸着力で壁面に貼着できる装飾性マグネット吸着化粧材である。【選択図】図１
2016132982.tif 000002
【特許請求の範囲】
【請求項１】
壁面に簡単に張り付けされた装飾性表装材にマグネット体を吸着させることができる、当該化粧材面の裏面にスチール箔を接着剤によって貼着して、さらに当該装飾材を貼着した積層体を形成してなる磁性壁装材であって、前記化粧材の表面に強力な磁気吸着力を発揮させるスチール箔の強磁性体を化粧薄板で積層されて、マグネットの磁力基体を強力な吸着力で壁面に貼着できることを特徴とする装飾性マグネット吸着化粧材。
【請求項２】
壁面基体の表面に、マグネットを貼着できる表装材を積層した装飾性表装材において、表装材の表面には、生地色から濃厚色、又は自然素材の木質の質感をもつ模様を施した０．０３５〜１．２ｍｍの紙体、突板、又は布体、又は樹脂フイルムであって、磁気吸着力を持つ表面体の４０〜２００ミクロンのスチール箔に張って、厚さ２．０〜２１ｍｍの木製板材料を接着剤によって積層し、最裏面に６０〜１００ミクロンの防湿シート貼っていることを特徴とする請求項１に記載の装飾性マグネット吸着化粧材。
【請求項３】
紙体、又は突板、又は布体、又は樹脂フイルムである表装材は、厚みを０．０３５〜１．２ｍｍで、紙体として木目、又は節をもって色彩の異なる種類の木材の印刷紙又は無地色又は模様の入った印刷紙で、突板として木目、又は節をもって色彩の異なる種類の木材の突板で、布体として、天然繊維、化学繊維、混紡繊維から選ばれた、種々の色彩の無地布、或は柄、或は模様の入った布体で、樹脂フイルムとして、無地、又は模様の入った多色のプリントされた樹脂フイルムであることを特徴とする請求項１、又は請求項２に記載の装飾性マグネット吸着化粧材。
【請求項４】
磁気吸着力を持つスチール箔は、強力な磁気吸着力を発揮させる強磁性体として、平面平滑度±１〜５ｍμを持つ４０〜２００ミクロンの厚さで、６００〜１２３０ｍｍの幅であることを特徴とする請求項１〜請求項３のいずれかに記載の装飾性マグネット吸着不燃化粧材。
【請求項５】
表装材とスチール箔と木製板材料との積層体を貼り合わせる接着剤は、酢酸ビニル樹脂系エマルション形、エチレン酢酸ビニル共重合体水性エマルジョン形、ウレタン系樹脂、エポキシ系樹脂であって、各表面に５ｇ／ｍ２〜２００ｇ／ｍ２を塗布して加熱加圧することを特徴とする請求項１〜請求項５のいずれかに記載の装飾性マグネット吸着化粧材。
【請求項６】
生地色から濃厚色、又は自然素材の木質の質感をもつ模様を施した磁性壁面材に用いた磁性壁の表面に、単色の白色、黒色、茶色、及び木目、節が分かる木質表面を示していることを特徴とする請求項１〜請求項５のいずれかに記載の装飾性マグネット吸着化粧材。
【請求項７】
壁面基体の表面を、装飾を持たせ、さらに種々の磁性体をもつ器具を吸着させるために、磁性壁面材、或は表装材を積層または塗布した磁性壁面材にマグネットを簡単に貼着できる、全体の厚さ２．０〜２１ｍｍ、幅６００〜１２３０ｍｍ、長さ１０００〜３１００ｍｍの形状であるボード状体になっていることを特徴とする請求項１〜請求項６のいずれかに記載の装飾性マグネット吸着化粧材。
【発明の詳細な説明】
【技術分野】
【０００１】本発明は、壁面基体の表面に強磁性体とからなる、磁気吸着力を持つマグネットを貼着して用いられる磁性装材に関するものであって、詳しくは、磁気吸着力で貼着するマグネットの吸着できる表面装飾性化粧ボード板に関するものである。
【背景技術】
【０００２】磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。【０００３】硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。【０００４】従って、磁性壁面材の表面に表装材を積層する場合は、表装材の材質と磁性壁面材及び表装材において、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】壁面にマグネットなどを強力に吸着させる技術を用いた表装材を使用する場合は、特定の材質で特定の厚み以上のものを用いる必要性が生じている。市場の要望は、壁面にその特定条件を緩和した条件のものでも使用できる磁性壁面材を求められている。具体的には、磁性壁面材に、市販の壁紙を表装材として積層した磁性壁装材に磁性体であるマグネットなどを吸着させる化粧材の要望である。【０００７】磁性体が吸着して、種々のものを貼り合わせることにも適合したものを、簡単に装飾板の壁面に強力に貼り合わせることができることになる。そこで、本発明は、マグネットを簡単に強力に壁面に吸着できるようになって、この不都合を解消させることを課題とする。
【課題を解決するための手段】
【０００８】壁面に簡単に張り付けされた装飾性表装材にマグネット体を吸着させることができる、当該化粧材面の裏面にスチール箔を接着剤によって貼着して、さらに当該装飾材を貼着した積層体を形成してなる磁性壁装材であって、前記化粧材の表面に強力な磁気吸着力を発揮させるスチール箔の強磁性体を化粧薄板で積層されて、マグネットの磁力基体を強力な吸着力で壁面に貼着できる装飾性マグネット吸着化粧材である。【０００９】壁面基体の表面に、マグネットを貼着できる表装材を積層した装飾性表装材において、表装材の表面には、生地色から濃厚色、又は自然素材の木質の質感をもつ模様を施した０．０３５〜１．２ｍｍの紙体、又は突板、又は布体、又は樹脂フイルムであって、磁気吸着力を持つ表面体の４０〜２００ミクロンのスチール箔に張って、厚さ２．０〜２１ｍｍの木製板材料を接着剤によって積層し、最終裏面に６０〜１００ミクロンの防湿シート貼っている。【００１０】紙体、又は突板、又は布体、又は樹脂フイルムである表装材は、厚みを０．０３５〜１．２ｍｍで紙体として木目、又は節をもって色彩の異なる種類の木材の印刷紙又は無地色又は模様の入った印刷紙で、突板として木目、又は節をもって色彩の異なる種類の木材の突板で、布体として、天然繊維、化学繊維、混紡繊維から選ばれた、種々の色彩の無地布、或は柄、或は模様の入った布体で、樹脂フイルムとして、無地、又は模様の入った多色のプリントされた樹脂フイルムである。【００１１】磁気吸着力を持つスチール箔は、強力な磁気吸着力を発揮させる強磁性体として、平面平滑度±１〜５ｍμを持つ４０〜２００ミクロンの厚さで、６００〜１２３０ｍｍの幅である。【００１２】表装材とスチール箔と木製板材料との積層体を貼り合わせる接着剤は、酢酸ビニル樹脂系エマルション形、エチレン酢酸ビニル共重合体水性エマルジョン形、ウレタン系樹脂、エポキシ系樹脂であって、各表面に５ｇ／ｍ２〜２００ｇ／ｍ２を塗布して加熱加圧する。生地色から濃厚色、又は自然素材の木質の質感をもつ模様を施した磁性壁面材に用いた磁性壁の表面に、単色の白色、黒色、茶色、及び木目、節が分かる木質表面を示している。【００１３】壁面基体の表面を、装飾を持たせ、さらに種々の磁性体をもつ器具を吸着させるために、磁性壁面材、あるいは、表装材を積層または塗布した磁性壁面材にマグネットを簡単に貼着できる、全体の厚さ２．０〜２１ｍｍ、幅６００〜１２３０ｍｍ、長さ１０００〜３１００ｍｍの形状であるボード状体になっている。
【発明の効果】
【００１４】本発明は、表装材の裏面に接着剤を用いて強磁性体薄板（スチール箔など）を積層し、強磁性体薄板の裏面にマグネットボードを磁気吸着力で貼着又は、接着剤を用いて積層又は塗布によって形成してなる磁性表装材とすること、即ち、マグネットボード間に強磁性体薄板を介在さすことで、強磁性体製の壁基体に磁気吸着させた場合に強い磁気吸着力が得られ、この効果によってマグネットボードの厚みを薄く出来ることから、磁性体のマグネットを強力に吸着して物品の掲示などの大きな効果を得る。【００１５】表装材を積層した磁性体ボードの背面に接着剤を用いて積層したものは、表装材を変更する場合はマグネットが新しく表装材を積層した吸着ボードを装飾表面に強力に磁気貼着することになるに対して、装飾性化粧表装材を積層した強磁性体薄板から成る磁性表装材になった。【００１６】薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。
多種多彩なマグネットを用いて壁面に穴や傷をつける事なく、ものを貼ったり、掛けたり出来る。
【図面の簡単な説明】
【００１７】
【図１】装飾性マグネット吸着化粧板の表面図  Ａは木目又は節を持った表面  Ｂは無地の柄を持った表面  Ｃは多彩な模様を持った表面
【図２】装飾性マグネット吸着化粧板の断面図
【図３】装飾性マグネット吸着化粧板に用具を取り付けた家具の壁材の状態図  Ｄはベッドに用いた時の図  Ｅはタンスに用いた時の図  Ｆはキッチンに用いた時の図
【図４】装飾性マグネット吸着化粧板に用具を取り付けた建築の壁材の状態図
【発明を実施するための形態】
【００１８】以下、本発明の実施の形態を図に沿って説明する。
図１は、装飾性マグネット吸着化粧板の表面図、図２は、装飾性マグネット吸着化粧板の断面図、図３は、装飾性マグネット吸着化粧板に用具を取り付けた家具の壁材の状態図、図４は装飾性マグネット吸着化粧板に用具を取り付けた建築の壁材の状態図を示した。これによって実施例を説明する。
【実施例１】内装壁【００１９】壁面基体の表面に、マグネットを貼着できる表装材を積層した装飾性表装材において、表装材の表面には、自然素材の木質の質感をもつ模様を施した０．５ｍｍの突板であって、磁気吸着力を持つ表面体の５０ミクロンのスチール箔に張って、木質材料を４ｍｍに接着剤によって積層し、最終裏面に７６ミクロンの防湿シート貼っている装飾性マグネット吸着化粧材であった。【００２０】突板である表装材は、厚みを０．５ｍｍの突板として木目、又は節をもって色彩の異なる種類の木材の突板にした。磁気吸着力を持つスチール箔は、強力な磁気吸着力を発揮させる強磁性体として、平面平滑度±３ｍμを持つ５０ミクロンの厚さで、９００ｍｍの幅のものを使用した。木質材料は、合板から選ばれたものであって、４ｍｍの厚さ、９００ｍｍの幅の板状ボードになった。【００２１】表装材とスチール箔と木質材料との積層体を貼り合わせる接着剤はエチレン酢酸ビニル共重合体水性エマルジョン形であって、各表面に約４０ｇ／ｍ２程度塗布して加熱加圧した。自然素材の木質の質感をもつ模様を施したボード材を表面に木目、節が分かる木質表面を示した。【００２２】壁面基体の表面を、装飾を持たせ、さらに種々の磁性体をもつ器具を吸着させるために、磁性壁面材を積層または塗布した磁性壁面材にマグネットを簡単に貼着できる、全体の厚さ４．５ｍｍ、幅９１０ｍｍ、長さ２４５０ｍｍの形状であるボード状体になった。【００２３】壁面に簡単に張り付けされた装飾性表装材にマグネット体を吸着させることができる、当該化粧材面の裏面にスチール箔を接着剤によって貼着して、さらに当該突板を貼着した積層体を形成してなる磁性壁装材であって、前記突板化粧材の表面に強力な磁気吸着力を発揮させるスチール箔の強磁性体を化粧薄板と耐熱材とで積層されて、マグネットの磁力基体を強力な吸着力で壁面に貼着できる装飾性マグネット吸着化粧材であった。
【実施例２】内装壁【００２４】壁面基体の表面に、マグネットを貼着できる表装材を積層した装飾性表装材において、表装材の表面には、生地色から濃厚色、又は自然素材の木質の質感をもつ模様を施した０．０５ｍｍ厚さの紙体であって、磁気吸着力を持つ表面体の５０ミクロンのスチール箔に張って、合板材料を４ｍｍに接着剤によって積層し、最終裏面に７６ミクロンの防湿シート貼った。【００２５】木質をプリントした紙体である表装材は、厚みを０．０５ｍｍで、木目、又は節をもって色彩の異なる木質をプリントした紙体であった。磁気吸着力を持つスチール箔は、強力な磁気吸着力を発揮させる強磁性体として、平面平滑度±１〜３ｍμを持つ５０ミクロンの厚さで、９１０ｍｍの幅であって、４．５ｍｍの厚さ、２４５０ｍｍの幅の板状ボードになった。【００２６】表装材とスチール箔と木質材料との積層体を貼り合わせる接着剤は、エチレン酢酸ビニル共重合体水性エマルジョン形であって、各表面に４０ｇ／ｍ２塗布して加熱加圧する。自然素材の木質の質感をもつ模様のプリントを施した紙体とボード材を磁性壁面材に用いた磁性壁の表面に、木目、節の模様が分かる木質表面にした。【００２７】壁面基体の表面を、装飾を持たせ、さらに種々の磁性体をもつ器具を吸着させるために、表装材を積層または塗布した磁性壁面材にマグネットを簡単に貼着できる、全体の厚さ４．５ｍｍ、幅９１０ｍｍ、長さ２４５０ｍｍの形状であるボード状体になった。【００２８】壁面に簡単に張り付けされた装飾性表装材にマグネット体を吸着させることができる、当該化粧材面の裏面にスチール箔を接着剤によって貼着して、さらに当該合板を貼着した積層体を形成してなる磁性壁装材であって、前記化粧材の表面に強力な磁気吸着力を発揮させるスチール箔の強磁性体を化粧薄板とで積層されて、マグネットの磁力基体を強力な吸着力で壁面に貼着できる装飾性マグネット吸着化粧材であった。
【実施例３】家具の側面【００２９】壁面基体の表面に、マグネットを貼着できる表装材を積層した装飾性表装材において、表装材の表面には、生地色の樹脂フイルムであって、磁気吸着力を持つ表面体の５０ミクロンのスチール箔に張って裏面に合板の木質材料を２．５ｍｍに接着剤によって積層した【００３０】樹脂フイルムとして、無地、又は模様の入った白色のプリントされた樹脂フイルムであった。磁気吸着力を持つスチール箔は、強力な磁気吸着力を発揮させる強磁性体として、平面平滑度±１ｍμを持つ５０ミクロンの厚さで、４５０ｍｍの幅であった。木質材料は、２．５の厚さ、１０００ｍｍの幅の板状ボードになっている材にした。【００３１】表装材とスチール箔と木質材料との積層体を貼り合わせる接着剤は、エチレン酢酸ビニル共重合体水性エマルジョン形であって、各表面に４０ｇ／ｍ２程度に塗布して加熱加圧した。生地色模様を施した樹脂フイルムと木質材を磁性壁面材に用いた装飾磁性壁の表面に、単色の白色プリントされた樹脂フイルムで木質表面を示した。【００３２】壁面基体の表面を、装飾を持たせ、さらに種々の磁性体をもつ器具を吸着させるために、表装材を積層または塗布した磁性壁面材にマグネットを簡単に貼着できる、全体の厚さ３ｍｍ、幅４５０ｍｍ、長さ１０００ｍｍの形状であるボード状体になった。この化粧ボードを家具の表面、側面に使用した。家具の側面に書類などをマグネットによって貼ることができた。【００３３】壁面に簡単に張り付けされた装飾性表装材にマグネット体を吸着させることができる、当該化粧材面の裏面にスチール箔を接着剤によって貼着して、さらに当該合板を貼着した積層体を形成してなる磁性壁装材であって、前記化粧材の表面に強力な磁気吸着力を発揮させるスチール箔の強磁性体を化粧薄板と耐熱材とで積層されて、マグネットの磁力基体を強力な吸着力で壁面に貼着できる装飾性マグネット吸着化粧材であった。
【符号の説明】
【００３４】１  強磁性体製の壁基体
２  マグネットボード
３  紙体、突板、樹脂フイルム、布体
４  接着剤（接着剤又は粘着剤）層
５  スチール箔
６  ラワン合板、針葉樹合板、ＭＤＦ、パーチクルボード基体
７  防湿シート
８  ホワイトボード仕上げのマグネットシート
９  マグネットバー
１０  マグネットクリップ
１１  マグネットボタン
１２  マグネットポケット
【図１】
2016132982.tif 000003
【図２】
2016132982.tif 000004
【図３】
2016132982.tif 000005
【図４】
2016132982.tif 000006
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
壁面基体に貼り付ける装飾性マグネット吸着化粧板であって、当該装飾性吸着マグネット化粧材は、表面から順に化粧薄板からなる表装材と、厚さ４０〜２００μmの磁気吸着力を有するスチール箔と木製板材料とを、接着により積層したものであって、当該表装材は、生地色から濃厚色で色の異なる種類が有り、又は自然素材の木質の質感をもつ模様を施した０.０３５〜１.２ｍｍの紙体、又は突板、又は樹脂フイルムであることを特徴とする装飾性マグネット吸着化粧板。
【請求項２】
紙体、或は突板、或は樹脂フイルムである表装材で、紙体の表装材では、木目、又は節をもった色彩の異なる種類の木目柄が印刷された印刷紙であり、又は無地色、又は模様の入った印刷紙で、突板として、木目、又は節をもって色彩の異なる種類の木材の突板で、樹脂フイルムとして、無地、又は模様の入った多色のプリントされた樹脂フイルムであることを特徴とする請求項１に記載の装飾性マグネット吸着化粧板。
【請求項３】
磁気吸着力を持つスチール箔は、平面平滑度±１〜５μｍで、幅６００〜１２３０ｍｍであり、当該スチール箔の裏面に木製板材を接着剤によって積層していることを特徴とする請求項１、又は請求項２に記載の装飾性マグネット吸着化粧板。
【請求項４】
表装材とスチール箔と木製板材料との積層体を貼り合わせる接着剤は、ウレタン系樹脂、又はエポキシ系樹脂、又は酢酸ビニールエマルジョン形、又はエチレン酢酸ビニル共重合体エマルジョン形であって、各表面に５〜２００g/ｍ２を塗布して加熱加圧することを特徴とする請求項１〜請求項３のいずれかに記載の装飾性マグネット吸着化粧板。
【手続補正２】
【補正対象書類名】明細書
【補正対象項目名】全文
【補正方法】変更
【補正の内容】
【発明の詳細な説明】
【技術分野】
【０００１】
本発明は、壁面基体に貼着できる強磁性体からなる、木製化粧板であって、詳しくはマグネットを吸着できる、装飾性マグネット吸着化粧板に関するものである。
【背景技術】
【０００２】
磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。
【０００３】
硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。
【０００４】
従って、壁面基体に化粧板を積層する場合は、化粧板の材質も磁性壁面材及び表装材においても、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】
壁面にマグネットなどを強力に吸着させる技術を用いた表装材を使用する場合は、特定の材質で特定の厚み以上のものを用いる必要性が生じている。市場の要望は、壁面にその特定条件を緩和した条件のものでも使用できる磁性壁面材を求められている。具体的には、磁性壁面材に、市販の壁紙を表装材として積層した磁性壁装材に磁性体であるマグネットなどを吸着させる化粧材の要望である。
【０００７】
磁性体でなく、マグネットが吸着しない、種々の物を貼り合わせることで適合した化粧板より、磁性体である化粧板を壁面に貼ることで、本発明は、マグネットを簡単に強力に壁面に吸着できるようになったことで、この不都合を解消させることを課題とする。
【課題を解決するための手段】
【０００８】
壁面基体に貼りつけられる装飾性マグネット吸着化粧板は、化粧材料の表面に強力な磁気吸着力を発揮させるスチール箔を接着により積層して、さらにスチールの表面に表装材を接着により積層した強力な吸着力をもつ装飾性マグネット吸着化粧板である。
【０００９】
壁面基体に貼り付ける装飾性マグネット吸着化粧板であって、当該装飾性マグネット化粧材は、表面から順に化粧薄板、からなる表装材で、厚さ４０〜２００μmの磁気吸着力を有するスチール箔と木製板材料とを、接着により積層したものである。当該表装材は、生地色から濃厚色、又は自然素材の木質の質感をもつ模様を施した０.０３５〜１.２ｍｍの紙体、又は突板、又は樹脂フイルムである装飾性マグネット吸着化粧板である。木製板材料として厚さ２.０〜２１ｍｍの裏面に６０〜１００μｍの防湿シートを貼っている。
【００１０】
紙体、或は突板、或は樹脂フイルムである表装材は、厚みを０.０３５〜１.２ｍｍで、紙体として木目、又は節をもって色彩の異なる種類の木目柄が印刷された印刷紙であり、又は無地色、又は模様の入った印刷紙ある。突板としては木目、又は節をもって色彩の異なる種類の木材の突板である。樹脂フイルムとしては無地、又は模様の入った多色のプリントされた樹脂フイルムである。当該化粧材の表面が、生地色から濃厚色で色の異なる種類が有り、又は自然素材の木質の質感をもつ模様を施した装飾表面になっている。
【００１１】
磁気吸着力を持つスチール箔は、強力な磁気吸着力を発揮できる、平面平滑度±１〜５μｍを持つ４０〜２００ミクロンの厚さで、６００〜１２３０ｍｍの幅であり当該スチール箔の裏面に木製板材を接着剤によって積層している。
【００１２】
表装材とスチール箔と木製板材料との積層体を貼り合わせる接着剤には、酢酸ビニル樹脂系エマルション形、エチレン酢酸ビニル共重合体水性エマルジョン形、ウレタン系樹脂、エポキシ系樹脂であって、スチール箔と木製板材料の表面に５g/ｍ２〜２００g/ｍ２を塗布して加熱加圧する。
【００１３】
壁面基体に貼った装飾性マグネット吸着化粧板の全体の厚さ２.０〜２１ｍｍ、幅６００〜１２３０ｍｍ、長さ１０００〜３１００ｍｍの形状であるボード状体になっている。
【発明の効果】
【００１４】
本発明は、表装材の裏面に接着剤を用いて強磁性体薄板（スチール箔など）を積層し、強磁性体薄板の裏面に接着剤を用いて木製材料を積層し形成してなる磁性化粧板とすること、即ち、表装材と木製材料間に強磁性体薄板を介在さすことで、強磁性体製の化粧板なる  磁気吸着させた場合に強い磁気吸着力が得られ、この効果によってマグネットボードやマグネットクリップ又はマグネットポケット等を用いて物品の掲示など出来ることから、大きな効果を得る。
【００１５】
薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。
多種多彩なマグネットを用いて壁面に穴や傷をつける事なく、ものを貼ったり、掛けたり出来る。
【図面の簡単な説明】
【００１６】
【図１】装飾性マグネット吸着化粧板の表面図        Aは木目又は節を持った表面        Bは無地の柄を持った表面        Cは多彩な模様を持った表面
【図２】装飾性マグネット吸着化粧板の断面図
【図３】装飾性マグネット吸着化粧板に用具を取り付けた家具の壁材の状態図        Dはベッドに用いた時の図        Eはタンスに用いた時の図        Fはキッチンに用いた時の図
【図４】装飾性マグネット吸着化粧板に用具を取り付けた建築の壁材の状態図
【発明を実施するための形態】
【００１７】
以下、本発明の実施の形態を図に沿って説明する。
図１は、装飾性マグネット吸着化粧板の表面図、図２は、装飾性マグネット吸着化粧板の断面図、図３は、装飾性マグネット吸着化粧板に用具を取り付けた家具の壁材の状態図、図４は装飾性マグネット吸着化粧板に用具を取り付けた建築の壁材の状態図を示した。これによって実施例を説明する。
【実施例１】
【００１８】
壁面基体に、マグネットを吸着できる化粧板を積層した、装飾性化粧板において、表面の表装材には、自然素材の木質の質感をもつ模様を施した０．５ｍｍの突板の裏に、磁気吸着力を持つ５０μｍのスチール箔に張ってその裏に、４ｍｍ木質材料を接着剤によって積層して、最終裏面に７６ミクロンの防湿シートを貼っている装飾性マグネット吸着化粧板であった。
【００１９】
突板である表装材は、厚みを０．５ｍｍの突板として木目、又は節をもって色彩の異なる種類の木材の突板にした。磁気吸着力を持つスチール箔は、強力な磁気吸着力を発揮させる強磁性体として、平面平滑度±３μｍを持つ５０μmの厚さで、９００ｍｍの幅のものを使用した。木質材料は、合板から選ばれたものであって、４ｍｍの厚さ、９００ｍｍの幅の板状ボードになった。
【００２０】
表装材とスチール箔と木質材料との積層体を貼り合わせる接着剤はエチレン酢酸ビニル共重合体水性エマルジョン形であって、各表面に約４０g/ｍ２程度塗布して加熱加圧した。自然素材の木質の質感をもつ模様を施したボード材を表面に木目、節が分かる木質表面を示した。
【００２１】
壁面基体の表面を、装飾を持たせ、さらに種々の磁性体をもつ器具を吸着させるために、磁性壁面材を積層または塗布した磁性壁面材にマグネットを簡単に貼着できる、全体の厚さ４．５ｍｍ、幅９１０ｍｍ、長さ２４５０ｍｍの形状であるボード状体になった。
【００２２】
壁面基体に張り付けられた装飾性化粧板にマグネットを吸着させることができるには、当該表装材の裏面にスチール箔を接着剤によって貼着して、さらに裏面に木製材料を貼着した積層体を形成してなる磁性化粧板である  壁面基体に貼着しているマグネット吸着化粧板には、強力なマグネットが吸着している。
【実施例２】
【００２３】
壁面基体に、マグネットを貼着できる化粧板を積層した装飾性化粧板において、表面の表装材には、生地色から濃厚色、又は自然素材の木質の質感をもつ模様を施した０．０５ｍｍ厚さの紙体であって、磁気吸着力を持つ表面体の５０μｍのスチール箔に張って、合板材料の４ｍｍに接着剤によって積層し、最終裏面に７６ミクロンの防湿シートを貼った。
【００２４】
木質をプリントした紙体である表装材は、厚みを０．０５ｍｍで、木目、又は節をもって色彩の異なる木質をプリントした紙体であった。磁気吸着力を持つスチール箔は、強力な磁気吸着力を発揮させる強磁性体として、平面平滑度±１〜３μｍを持つ５０μｍの厚さで、９１０ｍｍの幅であって、４．５ｍｍの厚さ、２４５０ｍｍの幅の板状ボードになった。
【００２５】
表装材とスチール箔と木質材料との積層体を貼り合わせる接着剤は、エチレン酢酸ビニル共重合体水性エマルジョン形であって、各表面に４０g/ｍ２塗布して加熱加圧する。
【実施例３】
【００２６】
壁面基体の表面に、マグネットを貼着できる化粧板を積層した装飾性化粧板において、表面の表装材には、生地色の樹脂フイルムであって、磁気吸着力を持つ表面体の５０μｍのスチール箔に張って裏面に合板の木質材料を２．５ｍｍに接着剤によって積層した
【００２７】
樹脂フイルムとして、無地、又は模様の入った白色のプリントされた樹脂フイルムであった。磁気吸着力を持つスチール箔は、強力な磁気吸着力を発揮させる強磁性体として、平面平滑度±１μｍを持つ５０μｍの厚さで、４５０ｍｍの幅であった。木質材料は、２．５の厚さ、１０００ｍｍの幅の板状ボードになっている材料にした。
【００２８】
表装材とスチール箔と木質材料との積層体を貼り合わせる接着剤は、エチレン酢酸ビニル共重合体水性エマルジョン形であって、各表面に４０g/ｍ２程度に塗布して加熱加圧した。生地色模様を施した樹脂フイルムと木質材を磁性壁面材に用いた装飾磁性壁の表面に、単色の白色プリントされた樹脂フイルムで木質表面を示した。
【００２９】
装飾性マグネット吸着化粧板は厚さ３ｍｍ、幅４５０ｍｍ、長さ１０００ｍｍの形状であるボード状体になった。この化粧ボードを家具の表面、側面に使用した。家具の側面に書類などをマグネットによって貼ることができた。
【符号の説明】
【００３０】
１ 装飾性マグネット吸着化粧板
２ マグネットシート
３ 表装材（ 紙体、突板、樹脂フイルム）
４ 接着剤（接着剤又は粘着剤）層
５ スチール箔
６ 木製板材料（ラワン合板、針葉樹合板、ＭＤＦ、パーチクルボード）
７ 防湿シート
８ ホワイトボード仕上げのマグネットシート
９ マグネットバー
１０ マグネットクリップ
１１ マグネットボタン
１２ マグネットポケット
１３ 壁面基体
【手続補正３】
【補正対象書類名】図面
【補正対象項目名】図３
【補正方法】変更
【補正の内容】
【図３】
2016132982.tif 000007
【手続補正４】
【補正対象書類名】図面
【補正対象項目名】図４
【補正方法】変更
【補正の内容】
【図４】
2016132982.tif 000008
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
壁面基体に貼り付ける装飾性マグネット吸着化粧板であって、当該装飾性マグネット吸着化粧板は、表面から順に化粧薄板からなる表装材と、厚さ４０〜２００μｍの、平面平滑度±１〜５μｍで、幅６００〜１２３０ｍｍの磁気吸着力を有したスチール箔と木製板材料とを、接着により積層したものであって、
当該表装材は、生地色から濃厚色で色の異なる種類が有り、又は自然素材の木質の質感をもつ模様を施した０.０３５〜１.２ｍｍの厚さで、６００〜１２３０ｍｍ幅の紙体、又は突板、又は樹脂フイルムであって、
表装材とスチール箔と木製板材料との積層体を貼り合わせる接着剤として、ウレタン系樹脂、又はエチレン酢酸ビニル共重合体エマルジョン形であり、各表面に５〜２００g/ｍ２を塗布していることを特徴とする装飾性マグネット吸着化粧板。
【請求項２】
表面の表装材は紙体、或は突板、或は樹脂フイルムであり、紙体の表装材では、木目、又は節をもった色彩の異なる種類の木目柄が印刷された印刷紙で、又は無地色、又は模様の入った印刷紙であり、突板の表装材としては、木目、又は節をもって色彩の異なる種類の木材の突板であり、樹脂フイルムの表装材としては、無地、又は模様の入った多色にプリントされた樹脂フイルムであることを特徴とする請求項１に記載の装飾性マグネット吸着化粧板。
【手続補正２】
【補正対象書類名】明細書
【補正対象項目名】全文
【補正方法】変更
【補正の内容】
【発明の詳細な説明】
【技術分野】
【０００１】
本発明は、壁面基体に貼着できる強磁性体からなる、木製化粧板であって、詳しくはマグネットを吸着できる、装飾性マグネット吸着化粧板に関するものである。
【背景技術】
【０００２】
磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。
【０００３】
硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。
【０００４】
壁面基体に化粧板を積層する場合は、化粧板の材質も磁性壁面材及び表装材においても、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】
壁面にマグネットを強力に吸着させる技術を用いた化粧板を使用する場合は、特定の材質で特定の条件のものを用いる必要性が生じている。市場の要望は、壁面にその特定の素材、条件を緩和したものが使用できる磁性壁面材を求められている。具体的には、壁面基体に、マグネットが吸着できる化粧板の要望である。
【０００７】
磁性体でなく、マグネットが吸着しない、種々の物を貼り合わせることで適合した化粧板より、磁性体である化粧板を壁面に貼ることで、本発明は、マグネットを簡単に強力に壁面に吸着できるようになったことで、この不都合を解消させることを課題とする。
【課題を解決するための手段】
【０００８】
壁面基体に貼りつけられる装飾性マグネット吸着化粧板は、木製板材料の表面に強力な磁気吸着力を発揮させるスチール箔を接着により積層して、さらにスチールの表面に表装材を接着により積層した強力な吸着力をもつ装飾性マグネット吸着化粧板である。
【０００９】
壁面基体に貼り付ける装飾性マグネット吸着化粧板であって、当該装飾性マグネット化粧板は、表面から順に化粧薄板、からなる表装材で、厚さ４０〜２００μｍの磁気吸着力を有するスチール箔と木製板材料とを、接着により積層したものである。当該表装材は、生地色から濃厚色、又は自然素材の木質の質感をもつ模様を施した０.０３５〜１.２ｍｍの紙体、又は突板、又は樹脂フイルムである装飾性マグネット吸着化粧板である。木製板材料として厚さ２.０〜２１ｍｍの裏面に６０〜１００μｍの防湿シートを貼っている。
【００１０】
紙体、或は突板、或は樹脂フイルムである表装材は、厚みを０.０３５〜１.２ｍｍで、紙体として木目、又は節をもって色彩の異なる種類の木目柄が印刷された印刷紙であり、又は無地色、又は模様の入った印刷紙ある。突板としては木目、又は節をもって色彩の異なる種類の木材の突板である。樹脂フイルムとしては無地、又は模様の入った多色のプリントされた樹脂フイルムである。当該化粧材の表面が、生地色から濃厚色で色の異なる種類が有り、又は自然素材の木質の質感をもつ模様を施した装飾表面になっている。
【００１１】
磁気吸着力を持つスチール箔は、強力な磁気吸着力を発揮できる、平面平滑度±１〜５μｍであり、６００〜１２３０ｍｍの幅である。当該スチール箔の裏面に木製板材料を接着剤によって積層している。
【００１２】
表装材とスチール箔と木製板材料との積層体を貼り合わせる接着剤には、エチレン酢酸ビニル共重合体水性エマルジョン形、又はウレタン系樹脂であって、スチール箔と木製板材料の表面に５g/ｍ２〜２００g/ｍ２を塗布する。
【００１３】
壁面基体に貼った装飾性マグネット吸着化粧板の幅６００〜１２３０ｍｍ、長さ１０００〜３１００ｍｍの形状であるボード状体になっている。
【発明の効果】
【００１４】
本発明は、表装材の裏面に接着剤を用いて強磁性体薄板（スチール箔など）を積層し、強磁性体薄板の裏面に接着剤を用いて木製板材料を積層し形成してなる磁性化粧板とすること、即ち、表装材と木製板材料間に強磁性体薄板を介在さすことで、強磁性体製の化粧板なる  磁気吸着させた場合に強い磁気吸着力が得られ、この効果によってマグネットシート、又はマグネットボードにマグネットクリップ、又はマグネットポケット等を用いて物品の掲示など出来ることから、大きな効果を得る。
【００１５】
薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。
多種多彩なマグネットを用いて壁面に穴や傷をつける事なく、ものを貼ったり、掛けたり出来る。
【図面の簡単な説明】
【００１６】
【図１】装飾性マグネット吸着化粧板の表面図        Aは木目又は節を持った表面        Bは無地の柄を持った表面        Cは多彩な模様を持った表面
【図２】装飾性マグネット吸着化粧板の断面図
【図３】装飾性マグネット吸着化粧板に用具を取り付けた家具の壁材の状態図        Dはベッドに用いた時の図        Eはタンスに用いた時の図        Fはキッチンに用いた時の図
【図４】装飾性マグネット吸着化粧板に用具を取り付けた建築の壁材の状態図
【発明を実施するための形態】
【００１７】
以下、本発明の実施の形態を図に沿って説明する。
図１は、装飾性マグネット吸着化粧板の表面図、図２は、装飾性マグネット吸着化粧板の断面図、図３は、装飾性マグネット吸着化粧板に用具を取り付けた家具の壁材の状態図、図４は装飾性マグネット吸着化粧板に用具を取り付けた建築の壁材の状態図を示した。これによって実施例を説明する。
【実施例１】
【００１８】
壁面基体に、マグネットを吸着できる化粧板を積層した、装飾性マグネット吸着化粧板において、表面の表装材には、自然素材の木質の質感をもつ模様を施した突板の裏に、磁気吸着力を持つ５０μｍのスチール箔に張ってその裏に、４ｍｍ木製板材料を接着剤によって積層して、最終裏面に７６ミクロンの防湿シートを貼っている装飾性マグネット吸着化粧板であった。
【００１９】
突板である表装材は、突板として木目、又は節をもって色彩の異なる種類の木材の突板にした。磁気吸着力を持つスチール箔は、強力な磁気吸着力を発揮させる強磁性体として、平面平滑度±３μｍを持つ５０μｍの厚さで、９００ｍｍの幅のものを使用した。木製板材料は、合板から選ばれたものであって板状、ボードになった。
【００２０】
表装材とスチール箔と木質材料（木製板材料）との積層体を貼り合わせる接着剤はエチレン酢酸ビニル共重合体水性エマルジョン形であって、各表面に約４０ｇ/ｍ２程度塗布した。自然素材の木質の質感をもつ模様を施したボード材を表面に木目、節が分かる木質表面を示した。
【００２１】
壁面の表面を、装飾を持たせ、さらに種々の磁性体をもつ器具を吸着させる壁面にするために、壁面基体に装飾性マグネット吸着化粧板を積層、貼着させて、マグネットを簡単に吸着できる装飾性マグネット吸着化粧板の全体の厚さ４．５ｍｍ、幅９１０ｍｍ、長さ２４５０ｍｍの形状であるボード状体になった。
【００２２】
壁面基体に張り付けられた装飾性化粧板にマグネットを吸着させることができるには、当該表装材の裏面にスチール箔を接着剤によって貼着して、さらに裏面に木製板材料を貼着した積層体を形成してなる磁性化粧板である  壁面基体に貼着している装飾性マグネット吸着化粧板には、強力にマグネットが吸着している。
【実施例２】
【００２３】
壁面基体に、マグネットを貼着できる化粧板を積層した装飾性マグネット吸着化粧板において、表面の表装材には、生地色から濃厚色、又は自然素材の木質の質感をもつ模様を施した０．０５ｍｍ厚さの紙体であって、磁気吸着力を持つ５０μｍのスチール箔を裏面に張って、さらに裏面に合板材料の４ｍｍに接着剤によって積層し、最終裏面に７６μｍの防湿シートを貼った。
【００２４】
木質をプリントした紙体である表装材は、厚みを０．０５ｍｍで、木目、又は節をもって色彩の異なる木質をプリントした紙体であって、磁気吸着力を持つスチール箔は、強力な磁気吸着力を発揮させる強磁性体として、平面平滑度±１〜３μｍを持つ５０μｍの厚さで、９１０ｍｍの幅であって、４．５ｍｍの厚さで、２４５０ｍｍの長さの板状ボードになった。
【００２５】
表装材とスチール箔と木製板材料との積層体を貼り合わせる接着剤は、エチレン酢酸ビニル共重合体水性エマルジョン形であって、各表面に４０ｇ/ｍ２程度塗布する。
【実施例３】
【００２６】
壁面基体の表面に、マグネットを貼着できる化粧板を積層した装飾性マグネット吸着化粧板においては、表面の表装材には、生地色の樹脂フイルムであって、磁気吸着力を持つ５０μｍのスチール箔を裏に張ってさらに裏面に合板の木質材料を接着剤によって積層した。
【００２７】
樹脂フイルムとして、無地、又は模様の入った白色のプリントされた樹脂フイルムであった。磁気吸着力を持つスチール箔は、強力な磁気吸着力を発揮させる強磁性体として、平面平滑度±１μｍを持つ５０μｍの厚さで、４５０ｍｍの幅であった。木製板材料は、２．５ｍｍの厚さ、１０００ｍｍの長さの板状ボードになっている材料にした。
【００２８】
表装材とスチール箔と木質材料との積層体を貼り合わせる接着剤は、エチレン酢酸ビニル共重合体水性エマルジョン形であって、各表面に４０g/ｍ２程度塗布した。
【００２９】
厚さ３ｍｍ、幅４５０ｍｍ、長さ１０００ｍｍの形状であるボード状体にした装飾性マグネット吸着化粧板を家具の表面、側面に使用した。家具の側面に書類などをマグネットによって貼ることができた。
【符号の説明】
【００３０】
１ 装飾性マグネット吸着化粧板
２ マグネットシート、またはマグネットボード
３ 表装材（ 紙体、突板、樹脂フイルム）
４ 接着剤（接着剤又は粘着剤）層
５ スチール箔
６ 木製板材料（ラワン合板、針葉樹合板、ＭＤＦ、パーチクルボード）
７ 防湿シート
８ ホワイトボード仕上げのマグネットシート
９ マグネットバー
１０ マグネットクリップ
１１ マグネットボタン
１２ マグネットポケット
１３ 壁面基体